(57)【特許請求の範囲】
【請求項１】
（ａ）シアン化物を含有しない水溶性金塩、（ｂ）亜硫酸塩、（ｃ）チオ硫酸塩、（ｄ）０．０５〜０．１０ｍｏｌ／ｌのアミノ酸の少なくとも１種、（ｅ）５０〜１０００ｐｐｍのクペロンまたはネオクプロイン、（ｆ）アスコルビン酸またはその塩から選ばれた少なくとも１種を含有し、且つ、ｐＨ値が６．０〜７．０であることを特徴とする無電解金めっき液。
【発明の詳細な説明】
【０００１】
【産業上の利用分野】
本発明は、シアン化物を含有せず、かつ長時間安定な無電解金めっき液に関する。
【０００２】
【従来の技術】
従来、電子機器の小型化、高性能化に伴って電極および配線等の微細化が実施されるようになった。そして、電子部品の電気接点部には、耐食性を有し、電気的特性に優れた電気貴金属めっきによる金属被覆を施すことが有効とされている。
例えば、プリント基板の回路と半導体チップとを電気的に接続するため、その接続部分に金めっきを施している。一方、近年では電子部品の高集積化や実装技術の急速な発展により、電気的に独立した微細部分等にボンディング用金めっきを施す場合、電気めっき方法に代わって無電解金めっき方法が一般に行われるようになってきた。
上記の無電解金めっき方法に用いられる金めっき液は、金（Ｉ）金（ＩＩＩ）の錯化剤としてシアン化合物を含有し、還元剤としてジメチルアミンボラン（ＤＭＢＡ）などのホウ化物を含有するものが知られている（特開昭５０−３７４３号公報）。しかし、このめっき液は多量のシアン化物イオンを含有し、作業時および廃液処理時の安全性、環境保安上に問題がある。また、ポジ型有機レジストを介した被めっき材料を用いる場合、レジストパターンの変化や剥離が生じる等の問題があった。そのため、金属塩、錯化剤および添加剤としてシアン化合物を含有しない非シアン無電解金めっき液の要望が高まった。
シアン化物イオンを全く含まない無電解金めっき液としては、例えば、金属塩として塩化金酸塩、亜硫酸金塩またはチオ硫酸金塩、錯化剤として亜硫酸塩とチオ硫酸塩を用いた無電解金めっき液（特開昭６４−５２０８３号公報）、チオシアン酸塩を用いた無電解金めっき液（特開昭６２−１７４３８４号公報）、チオシアン酸塩と亜硫酸塩を用いた無電解金めっき液（特開平９−７１８７１号）が知られている。
しかしながら、従来の非シアン金めっき液は、めっき速度が遅かったり、多量の還元剤が必要であったり、厚付けが充分できなかったり、めっき液の安定性に欠しく短時間で沈殿が生じる等、生産性或いは技術的諸特性を充分満足するものでなかった。
【０００３】
【発明が解決しようとする課題】
本発明は、金めっき液成分にシアン化物イオンを全く含まず、工業的規模においても実用可能であって、しかも純度の高い金めっき皮膜を形成することができ、かつ、毒性が低くめっき液安定性に優れた無電解金めっき液を提供することを目的としてなされたものである。
【０００４】
【発明を解決するための手段】
本発明者らは、上記の課題を解決すべく鋭意研究を重ねた結果、シアン化物イオンを含有しない水溶性金塩、亜硫酸塩等の錯化剤、アスコルビン酸およびその塩からなる還元剤から成る毒性の低い無電解金めっき液に、アミノ酸から選ばれた少なくとも１種にクペロンまたはネオクプロインを添加し、且つ、ｐＨ値を６．０〜７．０とすることにより、従来の非シアン無電解金めっき液に比べ、浴安定性が著しく向上し、さらに、析出速度および析出皮膜の外観も向上することを知見して本発明を完成するに到った。
すなわち、本発明は、
（１）（ａ）シアン化物を含有しない水溶性金塩、（ｂ）亜硫酸塩、（ｃ）チオ硫酸塩、（ｄ）０．０５〜０．１０ｍｏｌ／ｌのアミノ酸の少なくとも１種、（ｅ）５０〜１０００ｐｐｍのクペロンまたはネオクプロイン、（ｆ）アスコルビン酸またはその塩から選ばれた少なくとも１種を含有し、且つ、ｐＨ値が６．０〜７．０であることを特徴とする無電解金めっき液、
を提供するものである。
【０００５】
【発明の実施の形態】
本発明に使用する（ａ）成分のシアン化物を含有しない水溶性金塩とは、例えば、塩化金酸ナトリウム、亜硫酸金ナトリウム、亜硫酸金カリウム、亜硫酸金アンモニウム、チオ硫酸金ナトリウムおよびチオ硫酸金カリウム等の水溶性金塩が挙げられる。上記水溶性金塩の使用濃度は、無電解金めっき液中０．０１２〜０．０２４ｍｏｌ／ｌ、好ましくは０．０６〜０．０１８ｍｏｌ／ｌの範囲で用いられる。
０．０１２ｍｏｌ／ｌ以下の濃度では、めっき析出速度が遅くなり、析出物色調が低下するので好ましくない。また、０．０２４ｍｏｌ／ｌ以上では、浴安定性が低下するので好ましくない。
【０００６】
本発明の金めっき液では、めっき液の安定性を維持するために錯化剤として（ｂ）成分の亜硫酸塩および（ｃ）チオ硫酸塩のほかに、（ｄ）成分のアミノ酸のすくなくとも１種が用いられる。アミノ酸としては、例えば、エチレンジアミン四酢酸およびそのナトリウム塩、カリウム塩、アンモニウム塩、ニトリロ三酢酸およびそのナトリウム塩、カリウム塩、アンモニウム塩、イミノジ酢酸、グリシン、システィンおよびアスパラギン酸等が挙げられる。上記のアミノ酸はめっき液中で金イオンと錯体を形成してこれらの成分を液中に安定に保持する作用をなし、液の安定性に寄与する。
上記のアミノ酸の使用濃度は無電解金めっき液中０．０１〜０．４０ｍｏｌ／ｌ、好ましくは０．０５〜０．２０ｍｏｌ／ｌの範囲で用いられる。０．０５ｍｏｌ／ｌ以下では、液の安定性効果が充分発揮されず、また、０．２０ｍｏｌ／ｌ以上用いるとめっき中に、液が分解するので好ましくない。
【０００７】
また、本発明では、液の安定性維持および析出物の色調を改善するために、（ｅ）成分として、クペロンまたはネオクプロインが使用される。
上記のクペロンまたはネオクプロインは、反応界面の余剰の金イオンと錯体を形成し、液の安定性に寄与する。また、クペロンまたはネオクプロインを添加しためっき液ではめっき皮膜の厚付けを行った場合のめっき皮膜の外観が特に良好になる。上記のクペロンまたはネオクプロインの使用濃度は、無電解金めっき液中５０〜３０００ｐｐｍ、好ましくは５０〜１０００ｐｐｍの範囲で用いられる。５０ｐｐｍ以下では液の安定性が低下するので好ましくなく、３０００ｐｐｍ以上になると析出速度が低下し暗金色となるので好ましくない。
【０００８】
さらに本発明では、めっき液から金を効率よく析出させるために、（ｆ）成分として、アスコルビン酸またはアスコルビン酸ナトリウムが用いられる。
上記のアスコルビン酸またはアスコルビン酸ナトリウムの使用濃度は、無電解金めっき液中１０〜５０ｇ／ｌ、好ましくは２０〜３５ｇ／ｌの範囲で用いられる。１０ｇ／ｌ以下では金の析出効果が低く、また、５０ｇ／ｌ以上用いても効果は同じであるため経済的にも好ましくない。
【０００９】
上記本発明のめっき液のｐＨは、使用時においてめっき液の成分が分解しない範囲内で、硫酸または水酸化ナトリウムにより適宜調整される。特に好ましいｐＨは６．０〜７．０である。また、本発明のめっき液を用いて無電解金めっきを施す場合、めっき浴の浴温度を５０〜８０℃で行うのが好ましい。浴温度が５０℃未満の場合には、析出速度が遅く、８０℃以上の場合めっき浴が分解するので好ましくない。
【００１０】
【実施例】
以下に、実施例を挙げて本発明をさらに詳細に説明するが、本発明はこれらの実施例によりなんら限定されるものではない。
【００１１】
実施例１
（めっき液の組成）
亜硫酸金ナトリウム                        ０．０１２ｍｏｌ／ｌ
亜硫酸ナトリウム                          ０．０７ｍｏｌ／ｌ
チオ硫酸ナトリウム                        ０．０１ｍｏｌ／ｌ
ニトリロ三酢酸                            ０．０５ｍｏｌ／ｌ
ネオクプロイン                            ２００ｐｐｍ
アスコルビン酸                            ０．２５ｍｏｌ／ｌ
上記のめっき液を硫酸および水酸化ナトリウムによりｐＨ７．０に調整し、液温度６０℃において、予め無電解ニッケルめっきおよび置換金めっきを施した銅板を６０分間浸漬した結果、膜厚０．４３μｍの光沢金色の金皮膜を得た。
【００１２】
実施例２
亜硫酸金ナトリウム                        ０．０１２ｍｏｌ／ｌ
亜硫酸ナトリウム                          ０．０７ｍｏｌ／ｌ
チオ硫酸ナトリウム                        ０．０１ｍｏｌ／ｌ
グリシン                                  ０．０５ｍｏｌ／１
クペロン                                  １００ｐｐｍ
アスコルビン酸                            ０．２５ｍｏｌ／ｌ
上記のめっき液を硫酸および水酸化ナトリウムによりｐＨ７．０に調整し、液温度６０℃において、予め無電解ニッケルめっきおよび置換金めっきを施した銅板を６０分間浸漬した結果、膜厚０．６１μｍの光沢金色の金皮膜を得た。
【００１３】
比較例１
実施例２からグリシンを除いた他は実施例２と同様にして、銅板にめっきを施した結果、めっき中にめっき液が分解して満足される金皮膜が得られなかった。
【００１４】
比較例２
実施例２からクペロンを除いた他は実施例２と同様にして、銅板にめっきを施した結果、めっき中にめっき液が分解して満足される金皮膜が得られなかった。
【００１５】
比較例３
実施例２からグリシンおよびクペロンを除いた他は実施例２と同様にして、銅板にめっきを施した結果、めっき中にめっき液が分解して満足される金皮膜が得られなかった。
【００１６】
実施例３
実施例２と同様のめっき液を用い硫酸および水酸化ナトリウムによりｐＨ６．０のめっき液を調整し、浴温度６０℃において、予め無電解ニッケルめっきおよび置換金めっきを施した銅板を６０分間浸漬した結果、膜厚０．５９μｍの光沢金色の金皮膜を得た。
【００１７】
比較例４〜比較例５
実施例２と同様のめっき液を用い硫酸および水酸化ナトリウムによりｐＨ８．０および９．０のめっき液を調整し、浴温度６０℃において、予め無電解ニッケルめっきおよび置換金めっきを施した銅板を６０分間浸漬し、金の析出速度、浴安定性および析出した金めっき膜の外観の評価結果を表１に示す。
【００１８】
【表１】
0003677617.tif 000002
【００１９】
実施例４−１〜実施例４−３
亜硫酸金ナトリウム                        ０．０１２ｍｏｌ／ｌ
亜硫酸ナトリウム                          ０．０７ｍｏｌ／ｌ
チオ硫酸ナトリウム                        ０．０１ｍｏｌ／ｌ
グリシン                                  表２に記述した濃度
ネオクプロイン                            ２００ｐｐｍ
アスコルビン酸                            ０．２５ｍｏｌ／ｌ
上記のめっき液を硫酸および水酸化ナトリウムによりｐＨ７．０に調整し、液温度６０℃において、予め無電解ニッケルめっきおよび置換金めっきを施した銅板を６０分間浸漬した結果を表２に示す。
【００２０】
比較例６−１〜比較例６−２
亜硫酸金ナトリウム                        ０．０１２ｍｏｌ／ｌ
亜硫酸ナトリウム                          ０．０７ｍｏｌ／１
チオ硫酸ナトリウム                        ０．０１ｍｏｌ／１
グリシン                                  表２に記述した濃度
ネオクプロイン                            ２００ｐｐｍ
アスコルビン酸                            ０．２５ｍｏｌ／ｌ
上記のめっき液を硫酸および水酸化ナトリウムによりｐＨ７．０に調整し、液温度６０℃において、予め無電解ニッケルめっきおよび置換金めっきを施した銅板を６０分間浸漬した結果を表２に示す。
【００２１】
【表２】
0003677617.tif 000003
【００２２】
表２に示すようにグリシン濃度が０．０５ｍｏｌ／１〜０．１０ｍｏｌ／ｌの範囲内にある場合（実施例４−１〜４−３）、浴安定性が良好で、金の析出速度が高く、光沢金色の金皮膜を得ることができた。しかし、グリシン濃度が０．００５ｍｏｌ／ｌ未満の場合（比較例６−１）、金の析出速度が低く、暗金色の金皮膜となり、めっき後に浴分解を生じた。また、グリシン濃度が０．３０ｍｏｌ／ｌ以上の場合（比較例６−２）、浴安定性および金の析出速度は速いが、赤褐色かつムラのある析出皮膜となった。上記実施例４−１〜４−３の結果から明らかなように、アミノ酸の添加量が浴安定性、金の析出速度および金皮膜の外観において重要な要素となっている。
【００２３】
実施例５−１〜実施例５−３
亜硫酸金ナトリウム                        ０．０１２ｍｏｌ／ｌ
亜硫酸ナトリウム                          ０．０７ｍｏｌ／ｌ
チオ硫酸ナトリウム                        ０．０１ｍｏｌ／ｌ
アスパラギン酸                            ０．０８ｍｏｌ／ｌ
クペロン                                  表３に記述した濃度
アスコルビン酸                            ０．２５ｍｏｌ／ｌ
上記のめっき液を硫酸および水酸化ナトリウムによりｐＨ７．０に調整し、液温度６０℃において、予め無電解ニッケルめっきおよび置換金めっきを施した銅板を６０分間浸漬した結果を表３に示す。
【００２４】
比較例７−１〜比較例７−２
亜硫酸金ナトリウム                        ０．０１２ｍｏｌ／ｌ
亜硫酸ナトリウム                          ０．０７ｍｏｌ／ｌ
チオ硫酸ナトリウム                        ０．０１ｍｏｌ／ｌ
アスパラギン酸                            ０．０８ｍｏｌ／ｌ
クペロン                                  表３に記述した濃度
アスコルビン酸                            ０．２５ｍｏｌ／ｌ
上記のめっき液を硫酸および水酸化ナトリウムによりｐＨ７．０に調整し、液温度６０℃において、予め無電解ニッケルめっきおよび置換金めっきを施した銅板を６０分間浸漬した結果を表３に示す。
【００２５】
【表３】
0003677617.tif 000004
【００２６】
表３に示すようにクペロン濃度が５０〜１０００ｐｐｍの範囲内にある場合（実施例５−１〜５−３）、浴安定性が良好で、金の析出速度が速く、光沢金色の金皮膜を得ることができた。しかし、クペロン濃度が５０ｐｐｍ未満の場合（比較例７−１）、金の析出速度が低く、暗金色の金皮膜となり、めっき後に浴分解を生じた。また、クペロン濃度が５０００ｐｐｍ以上の場合（比較例７−２）、浴安定性および金の析出速度は速いが、赤褐色かつムラのある析出皮膜となった。上記実施例５−１〜５−３結果から明らかなように、アミノ酸と併用して用いるクペロンまたはネオクプロインの添加および量が浴安定性、金の析出速度および金皮膜の外観においても有効である。
【００２７】
【発明の効果】
本発明によれば、シアン化物を含有しない水溶性金塩、錯化剤として亜硫酸塩、チオ硫酸塩、還元剤としてアスコルビン酸またはその塩により構成された毒性が極めて少ない無電解金めっき液に、アミノ酸から選ばれた少なくとも１種とクペロンまたはネオクプロインを、各々特定量併用して添加することにより、従来の非シアン無電解金めっき液に比べ浴安定性が著しく向上する。また、析出速度および析出皮膜の外観も向上する効果がある。また、本発明のめっき液は、シアン化物を含まないので、無電解金めっき作業の作業性および廃液処理時の安全性においても有効である。